"イソシアネート基含有量が0.5~15質量であり、芳香族系イソシアネート基末端プレポリマーa1及び脂肪族系有機ポリイソシアネートa2を含有する湿気硬化型止水材用有機ポリイソシアネート組成物Aであって、前記芳香族系イソシアネート基末端プレポリマーa1が、芳香族ポリイソシアネートa11とポリエーテルポリオールa12との反応生成物であり、前記ポリエーテルポリオールa12が、公称平均官能基数が2でありポリオキシアルキレン鎖におけるオキシエチレン基含有量が50~100質量であるポリエーテルポリオールa12-1と、公称平均官能基数が3でありポリオキシアルキレン鎖におけるオキシエチレン基含有量が50~100質量であるポリエーテルポリオールa12-2とからなり、前記脂肪族系有機ポリイソシアネートa2が、イソシアヌレート基含有有機ポリイソシアネートa21、アロファネート基含有有機ポリイソシアネートa22、及び、官能基数が2~3であり分子量が300以下である活性水素基含有化合物と脂肪族系ジイソシアネートとの反応生成物a23からなる群から選択される一以上の化合物であり、かつ、前記芳香族系イソシアネート基末端プレポリマーa1のイソシアネート基と前記脂肪族系有機ポリイソシアネートa2のイソシアネート基との比a1のイソシアネート基の数:a2のイソシアネート基の数が8:1~1:4である有機ポリイソシアネート組成物A。前記脂肪族系有機ポリイソシアネートa2におけるイソシアネート基含有量が5~50質量である請求項1に記載の有機ポリイソシアネート組成物A。前記脂肪族系有機ポリイソシアネートa2におけるイソシアネート基含有量が5~40質量である請求項1又は2に記載の有機ポリイソシアネート組成物A。前記ポリエーテルポリオールa12の数平均分子量が200~8,000である請求項1から3のうちのいずれか1項に記載の有機ポリイソシアネート組成物A。前記ポリエーテルポリオールa12において、前記ポリエーテルポリオールa12-1と前記ポリエーテルポリオールa12-2との質量比a12-1:a12-2が2:1~40:1である請求項1から4のうちのいずれか1項に記載の有機ポリイソシアネート組成物A。前記芳香族系イソシアネート基末端プレポリマーa1のイソシアネート基と前記脂肪族系有機ポリイソシアネートa2のイソシアネート基との比a1のイソシアネート基の数:a2のイソシアネート基の数が6:1~1:1である請求項1から5のうちのいずれか1項に記載の有機ポリイソシアネート組成物A。可塑剤Bをさらに含有する請求項1から6のうちのいずれか1項に記載の有機ポリイソシアネート組成物A。請求項1から7のうちのいずれか1項に記載の有機ポリイソシアネート組成物A及び触媒Cを含有する止水材形成性組成物。請求項1から7のうちのいずれか1項に記載の有機ポリイソシアネート組成物A、可塑剤B及び触媒Cを含有する止水材形成性組成物。請求項8又は9に記載の止水材形成性組成物を用いた水膨張性止水材。しかしながら、特許文献1に開示された止水材では、鋼矢板の打ち込み作業中に発生する摩擦熱で樹脂が劣化し、止水性が低下するという問題点がある。また、耐久性を上げる目的としてポリイソシアネート基を含有する主剤及び活性水素基を含有する硬化剤の2液を配合して使用する水膨張性止水材を開示したものがある特許文献2。しかしながら、特許文献2において開示されているような2液型の止水材においては、施工現場での作業の際、配合作業が煩雑となるばかりか、配合間違いや、不十分な攪拌により前記2液が設定配合比どおりに配合されない場合、十分な性能が発揮できないため弱点となり止水性能が低下するという問題点がある。また、前記2液型の止水材においては、前記2液を配合した後の可使時間が短くなるという問題点がある。さらに、特許文献3に開示されている水膨張性の止水材においては、耐熱性が不十分であるという問題点がある。従って、本発明の目的は、配合作業が容易で、耐熱性に富み、摩擦熱に対する耐久性が十分ある水膨張性止水材、並びに、それに用いる有機ポリイソシアネート組成物及び止水材形成性組成物を提供することにある。本発明者らは、上記従来の水膨張性止水材における問題を解決すべく、鋭意検討した結果、本発明に到達した。すなわち本発明は、以下の1から10である。1イソシアネート基含有量が0.5~15質量であり、芳香族系イソシアネート基末端プレポリマーa1及び脂肪族系有機ポリイソシアネートa2を含有する湿気硬化型止水材用有機ポリイソシアネート組成物Aであって、前記芳香族系イソシアネート基末端プレポリマーa1が、芳香族ポリイソシアネートa11とポリエーテルポリオールa12との反応生成物であり、前記ポリエーテルポリオールa12が、公称平均官能基数が2でありポリオキシアルキレン鎖におけるオキシエチレン基含有量が50~100質量であるポリエーテルポリオールa12-1と、公称平均官能基数が3でありポリオキシアルキレン鎖におけるオキシエチレン基含有量が50~100質量であるポリエーテルポリオールa12-2とからなり、前記脂肪族系有機ポリイソシアネートa2が、イソシアヌレート基含有有機ポリイソシアネートa21、アロファネート基含有有機ポリイソシアネートa22、及び、官能基数が2~3であり分子量が300以下である活性水素基含有化合物と脂肪族系ジイソシアネートとの反応生成物a23からなる群から選択される一以上の化合物であり、かつ、前記芳香族系イソシアネート基末端プレポリマーa1のイソシアネート基と前記脂肪族系有機ポリイソシアネートa2のイソシアネート基との比a1のイソシアネート基の数:a2のイソシアネート基の数が8:1~1:4である有機ポリイソシアネート組成物A。2前記脂肪族系有機ポリイソシアネートa2におけるイソシアネート基含有量が5~50質量である前記1に記載の有機ポリイソシアネート組成物A。3前記脂肪族系有機ポリイソシアネートa2におけるイソシアネート基含有量が5~40質量である前記1又は2に記載の有機ポリイソシアネート組成物A。4前記ポリエーテルポリオールa12の数平均分子量が200~8,000である前記1から3のうちのいずれか1つに記載の有機ポリイソシアネート組成物A。5前記ポリエーテルポリオールa12において、前記ポリエーテルポリオールa12-1と前記ポリエーテルポリオールa12-2との質量比a12-1:a12-2が2:1~40:1である前記1から4のうちのいずれか1つに記載の有機ポリイソシアネート組成物A6前記芳香族系イソシアネート基末端プレポリマーa1のイソシアネート基と前記脂肪族系有機ポリイソシアネートa2のイソシアネート基との比a1のイソシアネート基の数:a2のイソシアネート基の数が6:1~1:1である前記1から5のうちのいずれか1つに記載の有機ポリイソシアネート組成物A。7可塑剤Bをさらに含有する前記1から6のうちのいずれか1つに記載の有機ポリイソシアネート組成物A。8前記1から7のうちのいずれか1つに記載の有機ポリイソシアネート組成物A及び触媒Cを含有する止水材形成性組成物。9前記1から7のうちのいずれか1つに記載の有機ポリイソシアネート組成物A、可塑剤B及び触媒Cを含有する止水材形成性組成物。10前記8又は9に記載の止水材形成性組成物を用いた水膨張性止水材。本発明により、配合作業が容易で、耐熱性に富み、摩擦熱が加わっても耐久性が十分ある水膨張性止水材、並びに、それに用いる有機ポリイソシアネート組成物及び止水材形成性組成物を提供することが可能となる。本発明に使用する芳香族系イソシアネート基末端プレポリマーa1は、芳香族ポリイソシアネートa11とポリオキシアルキレン鎖におけるオキシエチレン基含有量が50~100質量である一種又は二種以上のポリエーテルポリオールa12とを反応させることにより得られる、イソシアネート基含有量が0.5~15質量の末端イソシアネート基含有ウレタンプレポリマーである。前記芳香族ポリイソシアネートa11としては、公知の芳香族ポリイソシアネートが使用できる。具体的には、例えば、公知の2,4-トリレンジイソシアネート、2,6-トリレンジイソシアネート以下、トリレンジイソシアネートをTDIと略記、キシレン-1,4-ジイソシアネート、キシレン-1,3-ジイソシアネート、4,4’-ジフェニルメタンジイソシアネート、2,4’-ジフェニルメタンジイソシアネート、2,2’-ジフェニルメタンジイソシアネート、4,4’-ジフェニルエーテルジイソシアネート、ポリメチレンポリフェニレンポリイソシアネート以下、ポリメリックMDIと略記、2-ニトロジフェニル-4,4’-ジイソシアネート、2,2’-ジフェニルプロパン-4,4’-ジイソシアネート、3,3’-ジメチルジフェニルメタン-4,4’-ジイソシアネート、4,4’-ジフェニルプロパンジイソシアネート、m-フェニレンジイソシアネート、p-フェニレンジイソシアネート、ナフチレン-1,4-ジイソシアネート、ナフチレン-1,5-ジイソシアネート、3,3’-ジメトキシジフェニル-4,4’-ジイソシアネート等の芳香族ジイソシアネート、及び、これらの芳香族ジイソシアネートの重合体やポリメリック体、更にこれらの二種以上の混合物が挙げられる。これらの中でも、2,4-トリレンジイソシアネート、2,6-トリレンジイソシアネート、4,4’-ジフェルメタンジイソシアネート、2,4’-ジフェルメタンジイソシアネート及びこれらの混合物が、反応速度が速く、かつ物性が良好といった理由で好ましい。前記ポリエーテルポリオールa12は、ポリオキシアルキレン鎖中のオキシエチレン基の割合が50~100質量となるポリオキシアルキレン鎖を有するポリエーテルポリオールである。このポリエーテルポリオールa12を用いることにより、親水性の優れたイソシアネート基末端プレポリマーを得ることが可能となる。前記ポリオキシエチレン基の割合が50質量未満だと十分な水膨張性を有する止水材が得られないといった問題がある。前記ポリエーテルポリオールa12として好ましいのは、一般式R[-OR1nOH]pここにRは多価アルコール残基、OR1nはオキシエチレン基と炭素数3~4のアルキレン基とからなるポリオキシアルキレン鎖但し、オキシエチレン基の割合はポリオキシアルキレン鎖の質量の50~100質量を占める、nはオキシアルキレン基の重合度を示す数でポリエーテルポリオールの数平均分子量が200~8,000となるに相当する数を示し、pは2~8の数を示すで示されるポリエーテルポリオールの一種又は二種以上の混合物が挙げられる。前記多価アルコールとしては、例えば二価アルコールエチレングリコール、プロピレンアルコール等、三価アルコールグリセリン、トリメチロールプロパン等、四価アルコールエリスリトール、ペンタエリスリトール等、五価アルコールアラブット、キシリット等、六価アルコールソルビット、マンニッヒ等等がある。前記ポリエーテルポリオールa12は公称平均官能基数が2でありポリオキシアルキレン鎖におけるオキシエチレン基含有量が50~100質量であるポリエーテルポリオールa12-1と、公称平均官能基数が3でありポリオキシアルキレン鎖におけるオキシエチレン基含有量が50~100質量であるポリエーテルポリオールa12-2とからなることが、粘度と架橋密度とのバランスをとりやすい止水材形成性組成物が得られるという観点から好ましい。本発明において、前記公称平均官能基数とは、ポリエーテルポリオールを得る際に用いられる多価アルコール等の開始剤の1分子当たりの官能基数開始剤1分子当たりの活性水素原子の数をいう。前記ポリエーテルポリオールa12において、前記ポリエーテルポリオールa12-1と前記ポリエーテルポリオールa12-2との使用割合は特に限定されないが、質量比a12-1:a12-2が2:1~40:1であることが良い。前記ポリエーテルポリオールa12-2の割合が前記下限未満であれば止水材の架橋密度が低下するため強度が低下しやすい。前記ポリエーテルポリオールa12-2の割合が前記上限を越えるとイソシアネート基末端プレポリマーの粘度が高くなり作業性が悪くなりやすい。本発明に使用する芳香族系イソシアネート基末端プレポリマーa1は、前記ポリエーテルポリオールa12と、前記芳香族ポリイソシアネートa11とを、前記ポリエーテルポリオールa12由来の活性水素基に対して前記芳香族ポリイソシアネートa11由来のイソシアネート基NCO基が過剰の量となるように反応させることにより得られる。前記イソシアネート基と前記活性水素基との比イソシアネート基の数:活性水素基の数としては、1.1:1~3:1であることが好ましい。また、前記反応方法としては、公知の方法を適宜採用することができ、例えば、前記芳香族ポリイソシアネートa11と前記ポリエーテルポリオールa12との混合物を40~100°Cで1~48時間反応せしめる方法が挙げられる。前記芳香族系イソシアネート基末端プレポリマーa1におけるイソシアネート基NCO基含有量としては、0.5~15質量が好ましく、1.0~5質量が更に好ましい。前記イソシアネート基含有量が0.5質量未満だと分子量が大きくなりすぎるためイソシアネート基末端プレポリマーの粘度が高くなるといった問題があり、15質量を超えると空気中の水分と反応した際、発生する炭酸ガス量が多くなりすぎるため、硬化後に得られる止水材中に気泡が多くなるといった問題がある。本発明に用いられる脂肪族系有機ポリイソシアネートa2は、イソシアヌレート基含有有機ポリイソシアネートa21、アロファネート基含有有機ポリイソシアネートa22、及び、官能基数が2~3であり分子量が300以下である活性水素基含有化合物と脂肪族系ジイソシアネートとの反応生成物a23からなる群から選択される一以上の化合物である。前記イソシアヌレート基含有有機ポリイソシアネートa21としては、テトラメチレンジイソシアネート、ヘキサメチレンジイソシアネート以下、HDIと略記、3-メチル-1,5-ペンタンジイソシアネート、リジンジイソシアネート等の脂肪族ジイソシアネート;イソホロンジイソシアネート;水素添加トリレンジイソシアネート;水素添加キシレンジイソシアネート;水素添加ジフェニルメタンジイソシアネート;テトラメチルキシレンジイソシアネート;ノルボルネンジイソシアネート等の脂肪族系ジイソシアネートを原料として、公知の合成方法に準じて、イソシアヌレート化触媒を添加して前記脂肪族系ジイソシアネートのイソシアネート基を重合させることにより得られる。前記重合方法としては、公知の方法を適宜採用することができ、例えば、先ず、前記脂肪族系ジイソシアネートと前記イソシアヌレート化触媒との混合物を40~150°Cで1~10時間攪拌し、次いで、前記イソシアヌレート化触媒を失活せしめ、必要に応じて未反応の前記脂肪族系ジイソシアネートを蒸留して除去する方法が挙げられる。前記イソシアヌレート化触媒としては、酢酸カリウム等の有機金属化合物、第4級アンモニウム塩等が挙げられる。このようなイソシアヌレート化触媒の添加量としては、前記脂肪族系ジイソシアネート100質量部に対して0.0001~0.1質量部であることが好ましい。また、前記アロファネート基含有有機ポリイソシアネートa22は,前記脂肪族系ジイソシアネートと、メタノール、エタノール、1-プロパノール、2-プロパノール、1-ブタノール、2-ブタノール、シクロヘキサノール、2-エチルヘキサノール、トリデカノール、エチレングリコール、1,2-プロピレングリコール、1,4-ブタンジオール、1,3-ブタンジオール、ネオペンチルグリコール、3-メチル-1,5-ペンタンジオール、ジエチレングリコール、ジプロピレングリコール、トリメチロールプロパン、グリセリン等の官能基数活性水素基数が1~3であり分子量が300以下である活性水素基含有化合物とを原料として、公知の合成方法に準じて、アロファネート化触媒を添加して反応させることにより得られる。前記活性水素基含有化合物の分子量としては、32~300であることが好ましい。また、前記合成方法としては、公知の方法を適宜採用することができ、例えば、先ず、前記脂肪族系ジイソシアネートと前記活性水素基含有化合物との質量比が95:5~60:40である混合物に前記アロファネート化触媒を添加して90~150°Cで1~10時間攪拌し、次いで、前記アロファネート化触媒を失活せしめ、必要に応じて未反応の前記脂肪族系ジイソシアネートを蒸留して除去する方法が挙げられる。前記アロファネート化触媒としてはオクチル酸スズ等の有機金属化合物が挙げられ、前記アロファネート化触媒の添加量としては、前記脂肪族系ジイソシアネートと前記活性水素基含有化合物との混合物100質量部に対して0.0001~0.1質量部であることが好ましい。また、前記活性水素基含有化合物と脂肪族系ジイソシアネートとの反応生成物a23は、前述と同様の脂肪族系ジイソシアネートと、エチレングリコール、1,2-プロピレングリコール、1,4-ブタンジオール、1,3-ブタンジオール、ネオペンチルグリコール、3-メチル-1,5-ペンタンジオール、ジエチレングリコール、ジプロピレングリコール、トリメチロールプロパン、グリセリン等の官能基数活性水素基数が2~3であり分子量が300以下である活性水素基含有化合物とを反応させることにより得られる。前記活性水素基含有化合物の分子量としては、62~300であることが好ましい。また、前記反応方法としては、例えば、先ず、前記脂肪族系ジイソシアネートと前記活性水素基含有化合物とを90:10~60:40の質量比で混合し、40~100°Cで1~10時間攪拌し、次いで、必要に応じて未反応の前記脂肪族系ジイソシアネートを蒸留して除去する方法が挙げられる。前記脂肪族系有機ポリイソシアネートa2としては、前記イソシアヌレート基含有有機ポリイソシアネートa21、前記アロファネート基含有有機ポリイソシアネートa22、及び、前記官能基数が2~3であり分子量が300以下である活性水素基含有化合物と脂肪族系ジイソシアネートとの反応生成物a23をそれぞれ合成した後、これらをそれぞれ単独で用いても二種以上を任意の割合で配合して用いても良く、これらのうちの二種以上を同時に合成して用いても良い。前記脂肪族系有機ポリイソシアネートa2におけるイソシアネート基NCO基含有量は、5~50質量が好ましく、10~40質量が更に好ましい。前記イソシアネート基含有量が5質量未満だと分子量が大きくなりすぎて前記芳香族系イソシアネート基末端プレポリマーa1に対する配合量が多くなるため、止水材が水で膨張した際の倍率が低くなり、鋼矢板の間隙を埋めることが出来なくなるおそれがあるといった問題があり、40質量を超えると有機ポリイソシアネートの分子が小さくなるため揮発しやすくなり臭気がきついといった問題がある。本発明の有機ポリイソシアネート組成物Aにおいて前記芳香族系イソシアネート基末端プレポリマーa1と前記脂肪族系有機ポリイソシアネートa2との割合は、前記芳香族系イソシアネート基末端プレポリマーa1のイソシアネート基と前記脂肪族系有機ポリイソシアネートa2のイソシアネート基との比a1のイソシアネート基の数:a2のイソシアネート基の数が8:1~1:4であり、好ましくは、6:1~1:1となる範囲である。前記範囲より前記芳香族系イソシアネート基末端プレポリマーa1が多い場合は、止水材の強度、耐熱性、ひいては止水性に悪影響がでやすい。前記範囲より前記脂肪族系有機ポリイソシアネートa2が多い場合は、止水材が水で膨張した際の倍率が低くなるため、鋼矢板の間隙を埋めることが出来なくなるおそれがある。本発明の有機ポリイソシアネート組成物Aにおいては、その他リン酸エステル商品名JP-508、城北化学工業社製等の公知の安定剤、消泡剤商品名BYK-A535、ビックケミー社製、可塑剤等のような添加剤等をさらに含有することができる。安定剤を用いることで貯蔵安定性が長くなり、消泡剤を用いることで硬化後の止水材中の気泡が少なくなるため、止水材の強度が向上する効果がある。本発明の有機ポリイソシアネート組成物Aに用いられる可塑剤Bとしては、公知の可塑剤を用いることができ、例えば、フタル酸ジメチル、フタル酸ジエチル、フタル酸ジブチル、フタル酸ジヘキシル、フタル酸ジ-2-エチルヘキシル、フタル酸ジイソノニル、フタル酸ジイソデシル、フタル酸ブチルベンジル、アジピン酸ジエチル、アジピン酸ジブチル、アジピン酸ジヘキシル、アジピン酸ジエチルヘキシル、アジピン酸ジイソノニル、アジピン酸ジイソデシル、アジピン酸ビスブチルジグリコール、セバシン酸ジエチル、セバシン酸ジブチル、セバシン酸ジヘキシル、セバシン酸ジ-2-エチルヘキシル、マレイン酸ジメチル、マレイン酸ジエチル、マレイン酸ジブチル、マレイン酸ジヘキシル、マレイン酸ジ-2-エチルヘキシル、マレイン酸ジイソノニル、マレイン酸ジイソデシル等のエステル化合物;リン酸トリブチル、リン酸トリ-2-エチルヘキシル、リン酸トリフェニル、リン酸トリクレジル等のリン酸エステル化合物;1-フェニル-1-キシリルエタン、1-フェニル-1-エチルフェニルエタン等の芳香族炭化水素化合物といったものがあり、これらの中の一種又は二種以上を組み合わせて使用することが可能である。これらの中でも、耐加水分解性が良好な止水材が得られるといった理由で、1-フェニル-1-キシリルエタン、1-フェニル-1-エチルフェニルエタン、フタル酸ジイソデシルが好ましい。本発明の有機ポリイソシアネート組成物Aにおいて、前記可塑剤Bの割合は特に限定されないが、好ましくは前記可塑剤Bの質量が前記芳香族系イソシアネート基末端プレポリマーa1と前記脂肪族系有機ポリイソシアネートa2との合計質量を超えない量とすることが良い。前記可塑剤Bの割合が多くなりすぎると止水材において水で膨張した際の倍率が低くなるため、鋼矢板の間隙を埋めることが出来なくなるおそれがある。本発明の止水材形成性組成物は、前記有機ポリイソシアネート組成物A及び触媒C、又は、前記有機ポリイソシアネート組成物A、前記可塑剤B及び触媒Cを含有する。前記触媒Cとしては、ウレタン化反応を促進する通常の触媒であれば全て使用でき、例えば、トリエチレンジアミン、ビスN,Nジメチルアミノ-2-エチルエーテル、N,N,N’,N’-テトラメチルヘキサメチレンジアミン等の3級アミン及びそのカルボン酸塩;1-メチルイミダゾール、1,2-ジメチルイミダゾール、1-イソブチル-2-メチルイミダゾール等の芳香族アミン及びそのカルボン酸塩;酢酸カリウム、オクチル酸カリウム、オクチル酸錫等のカルボン酸金属塩、ラウリン酸ジブチル錫等の有機金属化合物が挙げられる。本発明の止水材形成性組成物において、前記触媒Cの使用量は本発明の有機ポリイソシアネート組成物A100質量部に対して好ましくは0.01~5質量部、更に好ましくは0.02~2質量部である。前記触媒Cの使用量が前記範囲より少ない場合は硬化時間が短縮できないなど効果が少なく、前記範囲より多い場合は配合後の硬化時間が短くなるため、作業性に不具合が生じるおそれがある。本発明の止水材形成性組成物に用いられる可塑剤Bとしては、前記本発明の有機ポリイソシアネート組成物Aにおいて記載したとおりである。前記止水材形成性組成物において、前記本発明の有機ポリイソシアネートAと前記可塑剤Bとの割合は特に限定されないが、好ましくは前記可塑剤Bの質量が前記本発明の有機ポリイソシアネートAにおける前記芳香族系イソシアネート基末端プレポリマーa1と前記脂肪族系有機ポリイソシアネートa2との合計質量を超えない量とすることが良い。前記可塑剤Bの割合が多くなりすぎると形成される止水材において水で膨張した際の倍率が低くなるため、鋼矢板の間隙を埋めることが出来なくなるおそれがある。本発明の水膨張性止水材は前記止水材形成性組成物を硬化させることにより得ることができる。硬化方法としては公知の方法を適宜採用することができ、例えば、前記止水材形成性組成物を空気中において0~40°Cで1~96時間放置する方法が挙げられる。[合成例1:イソシアネート基末端プレポリマーP1]攪拌機、冷却管、窒素導入管、温度計を備えた反応器を窒素置換した後、この反応器にTDI日本ポリウレタン工業社製、商品名T-80、NCO基含有量482質量を65.8g、可塑剤として、芳香族炭化水素化合物新日本石油社製、商品名日石ハイゾールSAS-296を229g仕込んだ。次いで、前記反応器に下記ポリオールA564g及び下記ポリオールB141gを室温で攪拌しながら仕込み、80°C~90°Cにて攪拌しながら、15時間反応させて、イソシアネート基NCO基含量1.5質量、25°Cでの粘度2、700mPasのイソシアネート基末端プレポリマーP1を得た。[合成例2:イソシアネート基末端プレポリマーP2]攪拌機、冷却管、窒素導入管、温度計を備えた反応器を窒素置換した後、この反応器にTDI日本ポリウレタン工業社製、商品名T-80を60.0g、可塑剤として、芳香族炭化水素化合物新日本石油社製、商品名日石ハイゾールSAS-296を229g仕込んだ。次いで、前記反応器に下記ポリオールA646g及び下記ポリオールB65gを室温で攪拌しながら仕込み、80°C~90°Cにて攪拌しながら、15時間反応させて、イソシアネート基NCO基含量1.5質量、25°Cでの粘度2、500mPasのイソシアネート基末端プレポリマーP2を得た。<使用原料1>ポリオールA:東邦化学工業製PB-5064、エチレンオキサイドEO/プロピレンオキサイドPO付加物、EO/PO質量比=70/30、水酸基価=22、開始剤1分子当たりの官能基数=2ポリオールB:東邦化学工業製GRB-2543、エチレンオキサイドEO/プロピレンオキサイドPO付加物、EO/PO質量比=50/50、水酸基価=72、開始剤1分子当たりの官能基数=3。[ポリイソシアネート組成物の配合例]攪拌機、冷却管、窒素導入管、温度計を備えた反応器を窒素置換した後、この反応器に合成例1で得られたP1を500gとHDIの三量化物日本ポリウレタン工業社製、商品名コロネートHX、NCO基含有量21.3質量を17.9gNCO基のモル比でP1/コロネートHX=2/1仕込み、室温で2時間攪拌して主剤ポリイソシアネート組成物S1を得た。また、イソシアネート基末端プレポリマープレポリマーとして合成例1及び2で得られたP1及びP2を用い、有機ポリイソシアネート有機イソシアネートとして前記HDIの三量化物及び下記使用原料2に記載の化合物を用い、それぞれ表1に記載の組み合わせと配合比で各成分を室温において均一になるまで混合攪拌して主剤S2~S13を得た。なお、イソシアネート基末端プレポリマーP1をそのまま主剤S14とし、イソシアネート基末端プレポリマーP2をそのまま主剤S15とした。<使用原料2>C-2770:HDIのアロファネート体日本ポリウレタン工業社製、NCO基含有量19.4質量C-HL:HDIのアダクト体日本ポリウレタン工業社製、NCO基含有量12.8質量MR-200:ポリメリックMDI日本ポリウレタン工業社製、NCO基含有量30.7質量。[添加剤の配合例]攪拌機、冷却管、窒素導入管、温度計を備えた反応器を窒素置換した後、この反応器にフタル酸ジイソデシル大八化学工業社製、商品名DIDP950gとカオーライザーNo.300イミダゾール系触媒、花王社製50gを仕込み、室温で2時間攪拌して添加剤K1を得た。<実施例1~11>ポリイソシアネート組成物の配合例において得られた主剤S1~S10と添加剤の配合例により得られた添加剤K1とを表2に記載の組み合わせ及び配合比でそれぞれ混合した後、水平な台上に設置された長さ19cm、幅10cm、深さ2cmのプラスチックトレイに厚さ2mmになるように流し込み、25°Cで48時間放置して硬化フィルム状の止水材R1~R11を得、これらをそれぞれ順に実施例1~11とした。<比較例1~7>主剤としてS11~S15を用いたこと以外は実施例1~11と同様にして硬化フィルム状の止水材R12~R18を得、これらをそれぞれ順に比較例1~7とした。[水膨潤後引張強度室温養生試験方法]実施例及び比較例で得られた止水材をそれぞれイオン交換水に25°Cで24時間浸漬した後、JISK6251に準じてJIS2号ダンベルで打ち抜き、これを試験片として300mm/minで引張強度を測定した。結果を表2に示す。水膨潤後引張強度;3N以上を合格とする。[水膨潤後引張強度加熱虐待後試験方法]実施例及び比較例で得られた止水材をそれぞれ180°Cに加熱した乾燥機中に20分間入れて加熱した。次にイオン交換水に25°Cで24時間浸漬した後、JISK6251に準じてJIS2号ダンベルで打ち抜き、これを試験片として300mm/分で引張強度を測定した。結果を表2に示す。水膨潤後引張強度;3N以上を合格とする。[体積膨潤倍率測定方法]実施例及び比較例で得られた止水材をそれぞれ1辺70mmの正方形に切り取った。次にイオン交換水に25°Cで24時間浸漬した後、縦横厚みを測定し、浸漬前の体積に対する倍率を算出した。結果を表2に示す。体積膨潤倍率;3倍以上を合格とする。脂肪族系有機ポリイソシアネートa2を芳香族系イソシアネート基末端プレポリマーa1に添加して得られた本発明の止水材においては各化合物におけるイソシアネート基の反応速度に差があるために、まず、反応が速い芳香族系イソシアネート基末端プレポリマーa1のイソシアネート基が空気中から取り込んだ水分と反応してアミノ基末端になり、次いで、反応が遅い脂肪族系有機ポリイソシアネートa2のイソシアネート基が前記アミノ基末端と反応してウレア結合を形成するという段階的な架橋効果が奏されるため、表2に示したように、加熱虐待後においても高い水膨潤後引張強度が得られる。他方、前記脂肪族系有機ポリイソシアネートa2を添加しない止水材は、イソシアネート基の反応速度に差がないため、イソシアネート基と水分との反応が一斉に行われる。この結果、水及びイソシアネート基の反応物であるアミノ基と未反応のイソシアネート基とがさらに反応する架橋効果が少なくなるため、加熱虐待後の水膨潤後引張強度が低下する。また、前記脂肪族系有機ポリイソシアネートa2の添加量が少ないものは室温養生後及び加熱虐待後のいずれにおいても水膨潤後引張強度が劣る。さらに、前記脂肪族系有機ポリイソシアネートa2の添加量が多すぎるものは相対的にイソシアネート基末端プレポリマーの含有量、しいてはオキシエチレン基含有量が減少するため体積膨潤倍率が低下する。また、前記脂肪族系有機ポリイソシアネートa2の代わりに芳香族ポリイソシアネートを添加したものは、室温養生後では水膨潤後引張強度がある程度得られるものの、加熱虐待によるウレア結合の加水分解は芳香族系ウレア結合のほうが起こり易いため、加熱虐待後の水膨潤後引張強度の低下が著しい。"